(57)【要約】      （修正有）【課題】適切な崩壊性を有することにより、安定した研磨レートを維持することのできる研磨パッド及びその製造方法、並びに、その研磨パッドを用いた研磨加工品の製造方法を提供することを目的とする。【解決手段】研磨パッド１０は、基材１２と、前記基材１２上に配された樹脂部１１と、を備え、前記樹脂部１１は、アクリルフェノール系樹脂及び／又はポリウレタンアクリレートを含む樹脂と、被研磨物の研磨に寄与する固定砥粒１３と、前記被研磨物の研磨に寄与し難い充填材１４と、を有することを特徴とする。【選択図】図１
2018051733.tif 000002
【特許請求の範囲】
【請求項１】
基材と、該基材上に配された樹脂部と、を備え、
該樹脂部は、樹脂と、被研磨物の研磨に寄与する固定砥粒と、前記被研磨物の研磨に寄与し難い充填材と、を有する、
研磨パッド。
【請求項２】
前記樹脂が、アクリルフェノール系樹脂及び／又はポリウレタンアクリレートを含む、
請求項１に記載の研磨パッド。
【請求項３】
前記固定砥粒が、ダイヤモンド砥粒、酸化セリウム砥粒、アルミナ砥粒、炭化珪素砥粒、酸化珪素砥粒、ジルコニア砥粒、酸化鉄砥粒、酸化マンガン砥粒、酸化マグネシウム砥粒、酸化カルシウム砥粒、酸化バリウム砥粒、酸化亜鉛砥粒、炭酸バリウム砥粒、及び炭酸カルシウム砥粒からなる群より選ばれる少なくとも１種を含む、
請求項１又は２に記載の研磨パッド。
【請求項４】
前記充填材が、シリカ、及び酸化チタンからなる群より選ばれる少なくとも１種を含む、
請求項１〜３のいずれか１項に記載の研磨パッド。
【請求項５】
前記固定砥粒の含有量が、前記樹脂部の総量に対して、３０〜６０質量％である、
請求項１〜４のいずれか１項に記載の研磨パッド。
【請求項６】
前記充填材の含有量が、前記樹脂部の総量に対して、５〜３５質量％である、
請求項１〜５のいずれか１項に記載の研磨パッド。
【請求項７】
前記基材が、ポリエステル系フィルムを含む、
請求項１〜４のいずれか１項に記載の研磨パッド。
【請求項８】
前記基材の前記樹脂部とは反対側に、接着層をさらに備える、
請求項１〜６のいずれか１項に記載の研磨パッド。
【請求項９】
基材の上に、樹脂と、被研磨物の研磨に寄与する固定砥粒と、前記被研磨物の研磨に寄与し難い充填材と、を含む硬化性組成物を付着させる付着工程と、
付着した前記硬化性組成物を硬化させて樹脂部を得る硬化工程と、を有する、
研磨パッドの製造方法。
【発明の詳細な説明】
【技術分野】
【０００１】
本発明は、研磨パッド及びその製造方法、並びに、研磨加工品の製造方法に関する。
【背景技術】
【０００２】
近年、次世代パワー半導体素子材料として、ワイドバンドギャップ半導体である炭化珪素（ＳｉＣ）、窒化ガリウム（ＧａＮ）、ダイヤモンド、サファイア（Ａｌ2Ｏ3）及び窒化アルミニウム（ＡｌＮ）などの材料が注目されている。例えば、炭化珪素（ＳｉＣ）はＳｉ半導体と比べてバンドギャップが３倍であり、絶縁破壊電界強度が約７倍である等優れた物性値を有しており、現在のシリコン半導体に比べ高温動作性に優れ、小型で省エネ効果も高いといった点で優れている。また、サファイアウエハについては、その化学的安定性、光学的特性（透明性）、機械的強度、熱的特性（熱伝導性）等から、光学的要素を持った電子機器、例えば高性能オーバーヘッドプロジェクター用部品としての重要性が高まりつつある。これらの次世代パワーデバイスの本格的普及に向けて、基板の大口径化・量産化が進められ、それに伴い、基板加工技術の重要性も増している。そのような基板の加工プロセスでは、Ｓｉと同様に、まず、ウエハに用いる円柱状単結晶（インゴット）をスライスすることで円盤状に切り出す。次に、スライスした円盤状単結晶の表面を平坦化するが、まずは、その表面を大まかに平坦化するため、ラッピング定盤を用いてラッピング加工を行う。その後、円盤状単結晶の表面の平坦性を更に向上させ、かつ、表面の微細な傷を除去して鏡面化するために、ポリシング加工を行う。
【０００３】
このような研磨加工においては、研磨粒子を含む研磨層組成物を、基材フィルムの一方の面にスクリーン印刷法で印刷し、電離放射線で硬化させて得られる研磨シートを用いる方法や（例えば、特許文献１参照）、飽和共重合ポリエステル樹脂に、一次粒子径が３μｍ未満の研磨粒子（固定砥粒）が分散された複数の研磨構造体が形成された研磨シートを用いて、遊離砥粒を用いずに研磨を行う方法が知られている（例えば、特許文献２参照）。
【先行技術文献】
【特許文献】
【０００４】
【特許文献１】特開２００３−１４５４３３号公報
【特許文献２】特開２００９−７２８３２号公報
【発明の概要】
【発明が解決しようとする課題】
【０００５】
しかしながら、特許文献１及び２に記載の研磨シートでは、研磨層（研磨構造体）表面に露出した研磨粒子のみが固定砥粒として機能し、研磨層内に埋没している研磨粒子は砥粒として作用しないため、経時的に研磨レートが低下し得る。経時的に研磨レートが変化するとその都度研磨条件を変更する必要性が生じるため、従来技術においては研磨レートの安定性について更に検討の余地がある。
【０００６】
この点について、研磨層が所望の崩壊性を有し、研磨とともに研磨層表面が所望の速度で徐々に削れることにより研磨層内に埋没している研磨粒子が新たに露出するようにすることにより、研磨レートの安定性を向上することが考えられる。研磨層の崩壊性は、研磨層中の研磨粒子の体積割合に依存すると考えられ、研磨粒子の体積割合が多いほど崩壊性が向上するものと考えられる。
【０００７】
しかしながら、単純に研磨層中の研磨粒子の体積割合を増加させると崩壊性が極端に高まり、研磨パッドの寿命が極端に低下するという問題がある。これは、研磨に伴い崩壊した研磨層から研磨粒子が遊離し、遊離した研磨粒子が研磨層の崩壊を助長するように働くためと考えられる。また、研磨粒子として、研磨レートの観点からダイヤモンドなどの比較的高価な粒子を用いる場合、崩壊性向上の観点から研磨粒子の体積割合を増加させたとしても、崩壊性が高まりすぎることで研磨パッドの寿命が低下してしまうのではコスト的な観点から許容し難いという問題もある。一方で、単純に研磨粒子の体積割合を低下させると、研磨層を製造するために用いる組成物の粘度が変化し、スクリーン印刷などの手法により製造することが困難となる他、崩壊性も低下し、研磨レートも低下するという問題が生じる。
【０００８】
本発明は、上記事情に鑑みてなされたものであり、適切な崩壊性を有することにより、安定した研磨レートを維持することのできる研磨パッド及びその製造方法、並びに、その研磨パッドを用いた研磨加工品の製造方法を提供することを目的とする。
【課題を解決するための手段】
【０００９】
本発明者らは、上記課題を解決するために鋭意検討した。その結果、固定砥粒とは別に被研磨物の研磨にほぼ寄与しない充填材を用いることにより、上記課題を解決できることを見出して、本発明を完成するに至った。
【００１０】
すなわち、本発明は以下のとおりである。
〔１〕
基材と、該基材上に配された樹脂部と、を備え、
該樹脂部は、樹脂と、被研磨物の研磨に寄与する固定砥粒と、前記被研磨物の研磨に寄与し難い充填材と、を有する、
研磨パッド。
〔２〕
前記樹脂が、アクリルフェノール系樹脂及び／又はポリウレタンアクリレートを含む、
〔１〕に記載の研磨パッド。
〔３〕
前記固定砥粒が、ダイヤモンド砥粒、酸化セリウム砥粒、アルミナ砥粒、炭化珪素砥粒、酸化珪素砥粒、ジルコニア砥粒、酸化鉄砥粒、酸化マンガン砥粒、酸化マグネシウム砥粒、酸化カルシウム砥粒、酸化バリウム砥粒、酸化亜鉛砥粒、炭酸バリウム砥粒、及び炭酸カルシウム砥粒からなる群より選ばれる少なくとも１種を含む、
〔１〕又は〔２〕に記載の研磨パッド。
〔４〕
前記充填材が、シリカ、及び酸化チタンからなる群より選ばれる少なくとも１種を含む、
〔１〕〜〔３〕のいずれか１項に記載の研磨パッド。
〔５〕
前記固定砥粒の含有量が、前記樹脂部の総量に対して、３０〜６０質量％である、
〔１〕〜〔４〕のいずれか１項に記載の研磨パッド。
〔６〕
前記充填材の含有量が、前記樹脂部の総量に対して、５〜３５質量％である、
〔１〕〜〔５〕のいずれか１項に記載の研磨パッド。
〔７〕
前記基材が、ポリエステル系フィルムを含む、
〔１〕〜〔４〕のいずれか１項に記載の研磨パッド。
〔８〕
前記基材の前記樹脂部とは反対側に、接着層をさらに備える、
〔１〕〜〔６〕のいずれか１項に記載の研磨パッド。
〔９〕
基材の上に、樹脂と、被研磨物の研磨に寄与する固定砥粒と、前記被研磨物の研磨に寄与し難い充填材と、を含む硬化性組成物を付着させる付着工程と、
付着した前記硬化性組成物を硬化させて樹脂部を得る硬化工程と、を有する、
研磨パッドの製造方法。
【発明の効果】
【００１１】
本発明によれば、適切な崩壊性を有することにより、安定した研磨レートを維持することのできる研磨パッド及びその製造方法、並びに、その研磨パッドを用いた研磨加工品の製造方法を提供することができる。
【図面の簡単な説明】
【００１２】
【図１】本実施形態の研磨パッドの一例を示す概略的な正面図である。
【発明を実施するための形態】
【００１３】
以下、必要に応じて図面を参照しつつ、本発明を実施するための形態（以下、単に「本実施形態」という。）について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００１４】
〔研磨パッド〕
本実施形態の研磨パッドは、基材と、該基材上に配された樹脂部と、を備え、該樹脂部は、樹脂と、被研磨物の研磨に寄与する固定砥粒と、前記被研磨物の研磨に寄与し難い充填材と、を有する。
【００１５】
図１に、本実施形態の研磨パッドの一例を示す概略的な正面図を示す。図１に示されるように、この研磨パッド１０は、基材１２と、該基材１２上に配された樹脂部１１とを備える。図１では、基材１２の表面上に樹脂部１１による複数のドットが配置されて凹凸パターン（ポジパターン）が形成されている。ただし、樹脂部１１は、図１に示すように基材１２と共に凹凸パターンを構成するものであっても、基材表面上に形成された一様な層であってもよい。また、凹凸パターンは、一様な層がドット状に打ち抜かれるようにして形成された樹脂部１１によるパターン（ネガパターン）であってもよい。なお、本実施形態の研磨パッドは、必要に応じて、後述する接着層を有していてもよい。
【００１６】
図１に示されるように、本実施形態の研磨パッドでは、研磨に寄与し難い充填材１４の存在により、樹脂部の崩壊性が制御されたものとなり、研磨が進むと共に樹脂部１１の研磨面が徐々に削れ、樹脂部１１に埋め込まれていた固定砥粒１３が露出した新たな研磨面が形成される。
【００１７】
樹脂部が固定砥粒と樹脂とを有し、研磨に寄与し難い充填材を有しない場合であって、樹脂自体の崩壊性が小さい場合、表面から突出している固定砥粒は研磨に寄与するが、樹脂の崩壊性が抑制されることにより内部の固定砥粒が表面に露出し難く、経時的に研磨レートが低下し得る。これに対して、樹脂部が固定砥粒と樹脂とを有し、研磨に寄与し難い充填材を有しない場合であって、樹脂自体の崩壊性が大きい場合には、樹脂部分の崩壊により固定砥粒の露出・脱離が進み、脱離した（遊離化した）固定砥粒が樹脂を研磨することによりさらに樹脂部の崩壊が促進され、加速度的に崩壊が進むことにより研磨パッドのライフが短くなる。
【００１８】
なお、樹脂部の崩壊性の制御方法としては、樹脂部に用いる樹脂の選択等により硬度や脆性を変化させる方法や、樹脂部に用いる固定砥粒の割合を増加させて樹脂部の脆性を変化させる方法や、研磨中に流すスラリーの中に（被研磨物の研磨ではなく）樹脂崩壊に寄与するホワイトアルミナなどの成分を添加する方法など、物理的に崩壊を制御する方法；スラリーのｐＨに応じて反応する樹脂を用いることで化学的に崩壊を制御する方法などが考えられる。
【００１９】
これに対して、本実施形態の研磨パッドは、樹脂部が固定砥粒とは別に被研磨物の研磨に寄与し難い充填材を有することで、物理的に樹脂部の崩壊を制御しようとしたものであり、スクリーン印刷など製造時において要求される樹脂の特性を変更することなく、崩壊性を適度に制御するものである。特に、樹脂部が固定砥粒を有し、充填材を有しない研磨パッドと比較して、その固定砥粒の一部を研磨に寄与し難い充填材に置換した場合には、通常は研磨レートが低くなると考えられる。しかしながら、本実施形態の研磨パッドでは、研磨レートが高く、その上、経時的に安定した研磨レートを維持することができたという点は驚くべきことである。この要因は、下記に特に限定されないが、研磨に寄与し難い充填材を用いることにより、樹脂部における樹脂自体の脆性を低下させたり、樹脂部における固定砥粒の割合を増加させたりすることにより樹脂部の脆性を低下させる必要がないこと、崩壊性向上の観点から樹脂部に用いる固定砥粒の割合を増加させる必要もないため、遊離した固定砥粒が樹脂部を崩壊させることを抑制できること、研磨に寄与し難い充填材が崩壊性を向上させることにより、樹脂部の内部に埋め込まれていた固定砥粒が露出した新たな研磨面が形成されやすいこと、等のバランスによる結果であると考えられる。
【００２０】
〔基材〕
基材としては、特に限定されないが、例えば、ポリエチレンテレフタレートフィルム、ポリプロピレンテレフタレートフィルム、ポリブチレンテレフタレートフィルム等のポリエステル系フィルム；ポリエチレン（ＰＥ）フィルム、ポリプロピレン（ＰＰ）フィルム、エチレン−プロピレン共重合体フィルム等のポリオレフィン系フィルム；ポリエーテルエーテルケトン（ＰＥＥＫ）フィルム、ポリフェニレンサルファイド（ＰＰＳ）フィルムが挙げられる。基材としては上面に後述する樹脂を形成可能なものであれば特に限定されず、耐薬品性・耐熱性・経済性などの観点からポリステル系フィルムが好ましい。
【００２１】
〔樹脂部〕
樹脂部は、基材上に配され、樹脂と、被研磨物の研磨に寄与する固定砥粒と、前記被研磨物の研磨に寄与し難い充填材と、を有する。ここで、「研磨に寄与する」及び「研磨に寄与し難い」とは、研磨に寄与する砥粒を遊離砥粒として含むスラリーを用いた場合の研磨レートＡと、研磨に寄与し難い充填材を遊離砥粒として含むスラリーを用いた場合の研磨レートＢとの対比において、研磨レートＡを１としたときに研磨レートＢが０．１以下となるような関係をいう。ここで、研磨レートＡ、Ｂの測定条件は、遊離砥粒が異なる他は、スラリーにおける遊離砥粒の含有量（質量基準）を含め、同一である。
【００２２】
〔固定砥粒〕
固定砥粒としては、特に制限されないが、例えば、ダイヤモンド砥粒、酸化セリウム砥粒、アルミナ砥粒、炭化珪素砥粒、酸化珪素砥粒、ジルコニア砥粒、酸化鉄砥粒、酸化マンガン砥粒、酸化マグネシウム砥粒、酸化カルシウム砥粒、酸化バリウム砥粒、酸化亜鉛砥粒、炭酸バリウム砥粒、及び炭酸カルシウム砥粒からなる群より選ばれる少なくとも１種が挙げられる。このなかでも、ダイヤモンド砥粒が好ましい。このような固定砥粒を用いることにより、研磨レートがより向上する傾向にある。
【００２３】
固定砥粒の含有量は、樹脂部の総量に対して、好ましくは３０〜６０質量％であり、より好ましくは３５〜５５質量％であり、さらに好ましくは４０〜５０質量％である。固定砥粒の含有量が３０質量％以上であることにより、研磨レートがより向上する傾向にある。また、固定砥粒の含有量が６０質量％以下であることにより、研磨レートの安定性がより向上する傾向にある。
【００２４】
〔研磨に寄与し難い充填材〕
研磨に寄与し難い充填材（以下、単に「充填材」ともいう。）としては、上記固定砥粒との関係において、「研磨に寄与し難い」といえるものであれば特に制限されないが、例えば、シリカ、及び酸化チタンからなる群より選ばれる少なくとも１種が挙げられる。このような、充填剤を用いることにより、樹脂部の崩壊性がより向上する傾向にある。
【００２５】
充填材の含有量は、樹脂部の総量に対して、好ましくは５〜３５質量％であり、より好ましくは７．５〜３０質量％であり、さらに好ましくは１０〜２５質量％である。充填剤の含有量が５質量％以上であることにより、樹脂部の崩壊性がより高まり、研磨レートの安定性がより向上する傾向にある。また、充填剤の含有量が３５質量％以下であることにより、相対的に固定砥粒が増えるため研磨レートがより向上する傾向にあると共に、研磨パッドのライフがより向上する傾向にある。
【００２６】
また、充填材の含有量は、固定砥粒と充填材の総体積量１００体積％に対して、好ましくは１０〜７０体積％であり、より好ましくは２０〜６０体積％であり、さらに好ましくは２５〜５０体積％である。充填剤の含有量が１０体積％以上であることにより、樹脂部の崩壊性がより向上し、研磨レートの安定性がより向上する傾向にある。また、充填剤の含有量が７０体積％以下であることにより、相対的に固定砥粒が増えるため研磨レートがより向上する傾向にある。なお、後述する硬化性組成物の粘度等は、固定砥粒と充填材の総質量よりも総体積量に依存する傾向がある。
【００２７】
〔樹脂部のパターン〕
樹脂部は、基材表面上に一様な層として形成されていてもよいし、単独で又は基材と共に凹凸パターンを構成するように形成されていてもよい（図１参照）。このなかでも、スラリー等の研磨時に使用する液体成分を研磨面に供給又は排出する観点から、樹脂部は規則的な凹凸パターンを構成することが好ましい。規則的なパターンを有することにより、均質な研磨を可能とし、面品位に優れた研磨を達成し得る。なお、「規則的なパターン」とは、単位となる小パターンを複数並べて得られるパターンをいう。また、樹脂部の基材と反対側の表面は、被研磨物を研磨するための研磨面となる。
【００２８】
凹凸パターンとしては、被研磨物に接触する部分（凸部）と、被研磨物に接触しない部分（凹部）とを有するパターンであれば特に限定されないが、例えば、図１に示すような樹脂部１１が基材１２上に独立して形成されたポジパターン（ドット状の凸部を有するパターン）；樹脂部が基材上に連続して形成されたネガパターン（ドット状の凹部を有するパターン）；ドーナツ状の凸部を有するパターン；略Ｃ型の凸部を有するパターン；同心円状に、被研磨物に接触する部分と被研磨物に接触しない部分とを有するパターン；格子状に、被研磨物に接触する部分と被研磨物に接触しない部分とを有するパターン；放射状に、被研磨物に接触する部分と被研磨物に接触しない部分とを有するパターン；螺旋状に、被研磨物に接触する部分と被研磨物に接触しない部分とを有するパターン；又はこれらを組み合わせて構成されたパターンが挙げられる。このなかでも、ドット状の凸部を有するパターン、又は、ドット状の凹部を有するパターンが好ましい。このような凹凸パターンを有することにより、研磨レートがより向上する傾向にある。
【００２９】
なお、ドット状の凸部を有するパターンの場合のドットの立体形状は、特に制限されず、例えば半球状、略半球状、球帽状、略球帽状、球帯状、略球帯状、半楕円体状、略半楕円体状、柱状（円柱状、略円柱状、楕円柱状、略楕円柱状、多角柱状）、錐台状（円錐台状、略円錐台状、楕円錐台状、略楕円錐台状、多角錐台状）が挙げられる。上記のうち、錐台状は、基材側から研磨面側に向けて広がる錐台状であってもよく、研磨面側から基材側に向けて広がる錐台状であってもよい。また、ドット状の凹部を有するパターンの場合の凹部における空間の立体形状も、ドット状の凸部を有するパターンの場合の立体形状と同様のものを例示できる。
【００３０】
樹脂部を構成する樹脂としては、特に限定されないが、例えば、分子内にエーテル又はエステル結合を有するポリウレタン、ポリウレタンポリウレア、ポリウレタンアクリレート等のポリウレタン系樹脂；ポリアクリレート、アクリルフェノール系樹脂、ポリアクリロニトリル等のアクリル系樹脂；ポリ塩化ビニル、ポリ酢酸ビニル、ポリフッ化ビニリデン等のビニル系樹脂；ポリサルホン、ポリエーテルサルホン等のポリサルホン系樹脂；アセチル化セルロース、ブチリル化セルロース等のアシル化セルロース系樹脂；ポリアミド系樹脂；及びポリスチレン系樹脂が挙げられる。このなかでも、アクリル系樹脂、ポリウレタン系樹脂が好ましく、アクリルフェノール系樹脂及び／又はポリウレタンアクリレートがより好ましい。このような樹脂を用いることにより、研磨レートがより向上する傾向にある。なお、樹脂部を構成する樹脂は、１種単独で用いても、２種以上を併用してもよい。
【００３１】
〔接着層〕
本実施形態の研磨パッドは、基材の樹脂部とは反対側に、研磨機の研磨定盤に研磨パッドを貼着するための接着層をさらに備えてもよい。接着層は、従来知られている研磨パッドに用いられている接着剤又は粘着剤を含むものであってもよい。接着層の材料としては、例えば、アクリル系接着剤、ニトリル系接着剤、ニトリルゴム系接着剤、ポリアミド系接着剤、ポリウレタン系接着剤、ポリエステル系接着剤、シリコーン系接着剤等の各種熱可塑性接着剤が挙げられる。接着層は、例えば両面テープであってもよい。
【００３２】
〔アンカー層〕
本実施形態の研磨パッドは、基材と樹脂部との間にアンカー層を有していてもよい。アンカー層を有することにより、基材と樹脂部との密着性をより向上する傾向にある。アンカー層を構成する材料としては、特に限定されないが、例えば、アクリル系樹脂コート剤が挙げられる。
【００３３】
〔研磨パッドの製造方法〕
本実施形態の研磨パッドの製造方法は、基材の上に、樹脂と、被研磨物の研磨に寄与する固定砥粒と、前記被研磨物の研磨に寄与し難い充填材と、を含む硬化性組成物を付着させる付着工程と、付着した前記硬化性組成物を硬化させて樹脂部を得る硬化工程と、を有する。
【００３４】
〔付着工程〕
付着工程では、基材の上に、樹脂と、被研磨物の研磨に寄与する固定砥粒と、被研磨物の研磨に寄与し難い充填材と、を含む硬化性組成物を付着させる。この際に、樹脂部が所望の凹凸パターンを形成するように、基材の上に硬化性組成物を付着させてもよい。
【００３５】
基材の上に硬化性組成物を付着させる方法としては、特に限定されないが、例えば、グラビアコーター法、小径グラビアコーター法、リバースロールコーター法、トランスファロールコーター法、キスコーター法、ダイコーター法、スクリーン印刷法、スプレー塗布法等が挙げられる。これらの中では、複雑な凹凸パターンの形成のしやすさの観点から、スクリーン印刷法が好ましい。
【００３６】
（硬化性組成物）
硬化性組成物としては、特に限定されないが、例えば、光重合開始剤及び重合性化合物を含む光硬化性組成物、熱重合開始剤及び重合性化合物を含む熱硬化性組成物、熱硬化性樹脂、ＵＶ硬化樹脂、２液混合型の硬化樹脂を含む硬化性組成物等が挙げられる。また、硬化性組成物は、必要に応じて、重合性官能基を２以上有する架橋剤等を含んでもよい。
【００３７】
重合性化合物としては、特に限定されないが、例えば、（メタ）アクリレート、エポキシ（メタ）アクリレート、ウレタン（メタ）アクリレート、ポリエステル（メタ）アクリレートが挙げられる。
【００３８】
光重合開始剤としては、特に限定されないが、例えば、ベンゾフェノン系化合物、アセトフェノン系化合物、チオチサントン系化合物が挙げられる。また、熱重合性開始剤としては、特に限定されないが、例えば、２，２’−アゾビスブチロニトリルのようなアゾ化合物、過酸化ベンゾイル（ＢＰＯ）などの過酸化物が挙げられる。
【００３９】
熱硬化性樹脂としては、特に限定されないが、例えば、フェノール樹脂、エポキシ樹脂、アクリル樹脂、ウレア樹脂、ホルムアルデヒド樹脂等が挙げられる。
【００４０】
ＵＶ硬化樹脂としては、特に限定されないが、例えば、数平均分子量１０００〜１００００程度のプレポリマーが良く、材料としてはアクリル（メタクリル）系エステルやそのウレタン変性物、チオコール系等が挙げられ、適宜用途に応じて反応性希釈剤や有機溶剤を用いることができる。また、２液混合型の硬化樹脂としては、特に限定されないが、例えば、異なる物性のプレポリマーを用いることができる。
【００４１】
〔硬化工程〕
硬化工程は、付着した硬化性組成物を硬化させて樹脂部を得る工程である。硬化方法としては、特に限定されないが、例えば、光硬化、熱硬化等が挙げられる。得られる樹脂部は、一部の固定砥粒と充填材が表面に露出し、その他の固定砥粒と充填材が樹脂中に埋め込まれたものとなる。
【００４２】
〔その他の工程〕
本実施形態の研磨パッドの製造方法は、必要に応じて、その他の工程等を有してもよい。例えば、付着工程の後、硬化工程の前に硬化性組成物中の揮発成分の少なくとも一部を揮発除去する工程を有していてもよい。また、付着工程の後であって硬化工程の前、及び／又は、硬化工程の後に、所望の凹凸パターンを形成するために、硬化性組成物や樹脂部の一部を除去する工程を有していてもよい。除去する方法としては、例えば、切削が挙げられる。
【００４３】
〔研磨加工品の製造方法〕
本実施形態の研磨加工品の製造方法は、遊離砥粒の存在下、上記研磨パッドを用いて、被研磨物を研磨する研磨工程を有する方法であれば、特に限定されない。研磨工程は、１次ラッピング研磨（粗ラッピング）であってもよく、２次ラッピング（仕上げラッピング）であってもよく、ポリッシング研磨であってもよく、これらのうち複数の研磨を兼ねるものであってもよい。
【００４４】
被研磨物としては、特に限定されないが、例えば、半導体デバイス、電子部品等の材料、特に、Ｓｉ基板（シリコンウェハ）、ＳｉＣ（炭化珪素）基板、ＧａＡｓ（ガリウム砒素）基板、ガラス、ハードディスクやＬＣＤ（液晶ディスプレイ）用基板等の薄型基板（被研磨物）が挙げられる。このなかでも、本実施形態の研磨加工品の製造方法は、パワーデバイス、ＬＥＤなどに適用され得る材料、例えば、サファイア、ＳｉＣ、ＧａＮ、及びダイヤモンドなど、研磨加工の困難な難加工材料の製造方法として好適に用いることができる。これらの中では、本実施形態の研磨パッドによる作用効果をより有効に活用できる観点から、半導体ウエハが好ましく、ＳｉＣ基板、サファイア基板又はＧａＮ基板が好ましい。その材質としては、ＳｉＣ単結晶及びＧａＮ単結晶等の難削材が好ましいが、サファイア、窒化珪素、窒化アルミニウムの単結晶などであってもよい。
【００４５】
〔研磨工程〕
研磨工程は、遊離砥粒の存在下、上記研磨パッドを用いて、被研磨物を研磨する工程である。研磨方法としては、従来公知の方法を用いることができ、特に限定されない。
【００４６】
研磨方法では、まず、研磨装置の所定位置に研磨パッドを装着する。この装着の際には、上述の接着層を介して、研磨パッドが研磨装置に固定されるよう装着される。そして、研磨定盤としての研磨パッドと対向するように配置された保持定盤に保持させた被研磨物を研磨面側へ押し付けると共に、外部からダイヤモンド砥粒を含む研磨スラリーを供給しながら、研磨パッド及び／又は保持定盤を回転させる。これにより、研磨パッドと被研磨物との間に供給された砥粒の作用で、被研磨物の加工面（被研磨面）に研磨加工を施す。
【００４７】
研磨スラリーは、好ましくは、ダイヤモンド砥粒と、それを分散する分散媒とを含む。研磨スラリーにおけるダイヤモンド砥粒の含有割合は特に限定されないが、研磨加工をより有効に行うと共に、被研磨物における加工変質層が厚くなるのを抑制する観点から、研磨スラリーの全体量に対して０．０１〜１．０質量％であると好ましい。
【００４８】
なお、研磨において用いる遊離砥粒は、ダイヤモンド砥粒に限定されず、例えば、シリカやアルミナなどであってもよい。また、遊離砥粒の平均粒径は０．５〜２０μｍが好ましく、１〜１８μｍがより好ましく、２〜１５μｍが更に好ましく、５〜１３μｍが特に好ましい。ダイヤモンド砥粒の平均粒径が上記範囲内にあることにより、研磨レートをより向上すると共に、ワーク表面におけるスクラッチの発生をより抑制することができる。
【００４９】
分散媒としては、例えば、水及び有機溶媒が挙げられ、被研磨物の変質をより抑制する観点から、有機溶媒が好ましい。有機溶媒としては、一般的に沸点１１０〜３００℃程度の有機溶媒が適する。有機溶媒の種類には、脂肪族及び芳香族、環状炭化水素やエステル、エーテル、アミン、アミド系、ケトン類等の市販の有機溶媒を樹脂や作業的性に応じて適宜選択できる。溶媒は１種を単独で又は２種以上を組み合わせて用いられる。また、溶媒には、必要に応じて、その他の添加剤が含まれていてもよい。そのような添加剤としては、例えば極性化合物が挙げられ、具体的には、非イオン界面活性剤、陰イオン界面活性剤、カルボン酸エステル、カルボン酸アミド及びカルボン酸が挙げられる。さらに、消泡剤、分散剤、レベリング剤、粘性改良材として、各種シリコーン、無機微粉末を添加することができる。
【００５０】
なお、研磨加工時に研磨パッドと被研磨物との間の摩擦に伴う温度上昇を抑制する観点から、砥粒を含まず、添加剤を含んでもよい溶媒を研磨パッドの研磨面に適宜供給してもよい。その溶媒及び添加剤の例としては上記のものが挙げられる。
【実施例】
【００５１】
以下、本発明を実施例及び比較例を用いてより具体的に説明する。本発明は、以下の実施例によって何ら限定されるものではない。
【００５２】
〔研磨試験１〕
研磨パッドを研磨装置の所定位置に両面テープを介して設置し、被研磨物としての２インチのシリコンウエハに対して、下記条件にて研磨を施す研磨試験を行った。研磨試験３では、研磨時間が１０分及び２０分のときの研磨レートをそれぞれ算出した。
（研磨条件）
定盤回転数        ：６０ｒｐｍ
面圧力            ：１５０ｇｆ／ｃｍ2
ルブリカント流量  ：１００ｃｃ／ｍｉｎ
ルブリカント      ：溶媒純水、ホワイトアルミナ２質量％
【００５３】
〔研磨試験２〕
研磨パッドを研磨装置の所定位置に両面テープを介して設置し、被研磨物としての２インチのサファイアＣウエハに対して、下記条件にて研磨を施す研磨試験を行った。研磨試験３では、研磨時間が１０分及び２０分のときの研磨レートをそれぞれ算出した。
（研磨条件）
定盤回転数        ：６０ｒｐｍ
面圧力            ：１５０ｇｆ／ｃｍ2
ルブリカント流量  ：１００ｃｃ／ｍｉｎ
ルブリカント      ：溶媒純水、ホワイトアルミナ１質量％
【００５４】
〔研磨試験３〕
研磨パッドを研磨装置の所定位置に両面テープを介して設置し、被研磨物としての２インチのサファイアＣウエハに対して、下記条件にて研磨を施す研磨試験を行った。研磨試験３では、研磨時間に応じて、用いるルブリカントを変更し、研磨時間が２０分、４０分、６０分、８０分、１００分、１２０分のときの研磨レートをそれぞれ算出した。
（研磨条件）
定盤回転数        ：６０ｒｐｍ
面圧力            ：１５０ｇｆ／ｃｍ2
ルブリカント流量  ：１００ｃｃ／ｍｉｎ
ルブリカント１    ：（０〜２０分）溶媒純水、ホワイトアルミナ０質量％
ルブリカント２    ：（２０〜４０分）溶媒純水、ホワイトアルミナ０質量％
ルブリカント３    ：（４０〜６０分）溶媒純水、ホワイトアルミナ４質量％
ルブリカント４    ：（６０〜８０分）溶媒純水、ホワイトアルミナ１質量％
ルブリカント５    ：（８０〜１００分）溶媒純水、ホワイトアルミナ２質量％
【００５５】
（研磨レート）
研磨レート（単位：μｍ／ｈ）は、上記研磨試験１及び２の研磨前後の被研磨物の質量減少から求めた研磨量、被研磨物の研磨面積及び比重から、研磨により除去された厚さを算出し、時間当たりの除去された厚さとして評価した。なお、厚さは、加工前後の被研磨物の質量減少から求めた研磨量、被研磨物の研磨面積及び比重から算出した。なお、研磨試験は、３枚のシリコンウエハに対して行い、その加重平均を研磨レートとした。
【００５６】
〔実施例１〕
固定砥粒としてダイヤモンド砥粒（トラストウェル社製、平均粒径９μｍ）４５質量部（２８体積％）と、研磨に寄与し難い充填材として球状シリカ（東亞合成社製、平均粒径９μｍ）１１．４質量部（９．５体積％）と、アクリルフェノール樹脂（荒川化学工業社製）４０質量部と混合し、硬化性組成物を調製した。
【００５７】
基材であるポリエチレンテレフタレートフィルム（東洋紡績株式会社製、製品名コスモシャイン  Ａ４３００、厚さ２５０μｍ）上に、スクリーン印刷にて、ドット状の凸部である半球状のドットが凹凸パターンで規則的に配列されるように硬化性組成物を塗布した。その後、硬化性組成物を加熱することにより硬化させ、樹脂部を形成した。
【００５８】
最後に、基材の樹脂部とは反対側に、接着層として両面テープ（３Ｍ社製、製品名フィルム基材両面粘着テープ  ４４２ＪＳ）を貼り付けて、実施例１の研磨パッドを得た。得られた研磨パッドにおいて、ドットの直径は２ｍｍ、隣接するドット同士の最近接距離は５００ｍｍ、単位面積当たりの凹凸パターンは１８個／ｃｍ2であった。
【００５９】
〔実施例２〕
固定砥粒としてダイヤモンド砥粒（トラストウェル社製、平均粒径９μｍ）３０質量部（１８．５体積％）と、研磨に寄与し難い充填材として球状シリカ（東亞合成社製、平均粒径９μｍ）２２．７質量部（１９体積％）と、アクリルフェノール樹脂（荒川化学工業社製）４０質量部とを混合し、硬化性組成物を調製した。その他の工程は実施例１と同様に行い、実施例２の研磨パッドを得た。
【００６０】
〔比較例１〕
固定砥粒としてダイヤモンド砥粒（トラストウェル社製、平均粒径９μｍ）６０質量部（３７．５体積％）と、アクリルフェノール樹脂（荒川化学工業社製）４０質量部とを混合し、硬化性組成物を調製した。その他の工程は実施例１と同様に行い、比較例２の研磨パッドを得た。
【００６１】
実施例１及び２で得られた研磨パッドを用いて研磨試験１及び２を実施した結果、並びに、比較例１で得られた研磨パッドを用いて研磨試験１を実施した結果を表１に示す。また、比較例１で得られた研磨パッドを用いて研磨試験３を実施した結果を表２に示す。
【００６２】
表１から分かる様に、比較例１の研磨パッドは最初の１０分間は研磨レートが高いものの、続く１０分間では研磨レートが低くなっている。これは、初めは研磨パッド表面の固定砥粒が研磨に寄与するものの、崩壊性が低いため表面に析出する固定砥粒が徐々に減少し、研磨レートが低下しているものと考えられる。比較例１に対して、ルブリカントに含まれるホワイトアルミナの濃度を変化させながら研磨試験を行った結果が表２に示されており、上記傾向がより顕著に表れている。すなわち、初めは研磨パッドの表面の固定砥粒が研磨に寄与するため研磨レートが大きいものの、崩壊性の低さによりすぐに研磨レートが低下してしまう。ホワイトアルミナの添加量を増やし、崩壊性を高めることにより、研磨レートの回復はみられるものの、ホワイトアルミナの添加量を減らすと、崩壊性が低くなり、研磨レートが低くなってしまう。
【００６３】
一方、実施例１および実施例２の研磨パッドは、比較例１に比べて研磨に寄与する固定砥粒の含有量が少ないものの、表１から分かる様に、最初の１０分間の研磨レートが比較例１と同等の値であり、なおかつ続く１０分間においても研磨レートの大幅な低下がみられなかった。これは、実施例の研磨パッドが適切な崩壊性を有しているためであると考えられる。
【００６４】
【表１】
2018051733.tif 000003
【００６５】
【表２】
2018051733.tif 000004
【産業上の利用可能性】
【００６６】
本発明の研磨パッドは、光学材料、半導体デバイス、ハードディスク用のガラス基板等のラッピングや研磨、特にサファイアやＳｉＣなどのラッピングや研磨用の研磨パッドとして産業上の利用可能性を有する。
【符号の説明】
【００６７】
１０…研磨パッド、１１…樹脂部、１２…基材、１３…固定砥粒、１４…研磨に寄与し難い充填材
【図１】
2018051733.tif 000005